ИЗДЕЛИЕ С ПОКРЫТИЕМ ТЕМНОГО ЦВЕТА

1. Изделие, имеющее покрытие черного цвета, включающее подложку, на, по меньшей мере, части, поверхности которой имеется многослойное покрытие, состоящее из следующих, расположенных по порядку слоев:
первый слой оксикарбида тугоплавкого металла, содержащий кислород в большей концентрации по сравнению с концентрацией содержащегося в нем углерода, отличающееся тем, что состав оксикарбида тугоплавкого металла первого придающего цвет слоя включает от 20 до 35 атомных процентов кислорода, от 10 до 20 атомных процентов углерода и от 50 до 70 атомных процентов тугоплавкого металла;
второй придающий цвет слой, располагающийся поверх первого придающего цвет слоя; при этом второй придающий цвет слой включает слой оксикарбида тугоплавкого металла, содержащий кислород в большей концентрации но сравнению с концентрацией содержащегося в нем углерода; и
содержание кислорода во втором придающем цвет слое превышает содержание кислорода в первом придающем цвет слое; при этом состав оксикарбида тугоплавкого металла второго придающего цвет слоя включает от 40 до 65 атомных процентов кислорода, от 5 до 20 атомных процентов углерода и от 25 до 50 атомных процентов тугоплавкого металла; и
слой оксида металла тугоплавкого металла, располагающийся поверх второго придающего цвет слоя.
2. Изделие по пункту 1, отличающееся тем, что тугоплавкий металл первого придающего цвет слоя представлен такими материалами, как гафний, тантал, цирконий, титан или титаноциркониевый сплав.
3. Изделие по пункту 1, отличающееся тем, что тугоплавкий металл первого придающего цвет слоя которого представлен таким металлом, как цирконий.
4. Изделие по пункту 1, отличающееся тем, что оксикарбид тугоплавкого металла первого придающего цвет слоя представлен таким материалом, как оксикарбид циркония.
5. Изделие по пункту 1, отличающееся тем, что оксикарбид тугоплавкого металла первого придающего цвет слоя содержит 15 атомных процентов углерода и от 25 до 30 атомных процентов кислорода.
6. Изделие по пункту 1, отличающееся тем, что тугоплавкий металл второго придающего цвет слоя представлен такими материалами, как гафний, тантал, цирконий, титан или титаноциркониевый сплав.
7. Изделие по пункту 1, отличающееся тем, что тугоплавкий металл второго придающего цвет слоя представлен таким металлом, как цирконий.
8. Изделие по пункту 1, отличающееся тем, что оксикарбид тугоплавкого металла второго придающего цвет слоя представлен таким материалом, как оксикарбид циркония.
9. Изделие по пункту 1, отличающееся тем, что оксикарбид тугоплавкого металла второго придающего цвет слоя содержит 10 атомных процентов углерода и от 50 до 60 атомных процентов кислорода.
10. Изделие по пункту 1, отличающееся тем, что верхний слой оксида тугоплавкого металла представлен такими материалами, как гафний, тантал, цирконий или оксид титана.
11. Изделие по пункту 1, отличающееся тем, что верхний слой оксида тугоплавкого металла представлен таким материалом, как оксид циркония.
12. Изделие по пункту 1, отличающееся тем, что первый слой имеет темно-серый цвет, второй слой имеет темно-серый цвет, верхний слой имеет желтый цвет, а изделие в целом имеет черный цвет.
13. Изделие по пункту 1, отличающееся тем, что первый слой толще второго, а также верхнего слоя.
14. Изделие, имеющее покрытие темного цвета, включающее подложку, на, по меньшей мере, части поверхности которой имеется многослойное покрытие, состоящее из следующих, расположенных по порядку слоев:
первый слой оксикарбида тугоплавкого металла, содержащий кислород в большей концентрации по сравнению с концентрацией содержащегося в нем углерода, отличающийся тем, что состав оксикарбида тугоплавкого металла первого придающего цвет слоя включает от 20 до 35 атомных процентов кислорода, от 10 до 20 атомных процентов углерода и от 50 до 70 атомных процентов тугоплавкого металла; второй придающий цвет слой, располагающийся поверх первого придающего цвет слоя; при этом второй придающий цвет слой включает слой оксикарбида тугоплавкого металла, содержащий кислород в большей концентрации по сравнению с концентрацией содержащегося в нем углерода; и
содержание кислорода во втором придающем цвет слое превышает содержание кислорода в первом придающем цвет слое; при этом состав оксикарбида тугоплавкого металла первого придающего цвет слоя включает от 40 до 65 атомных процентов кислорода, от 5 до 20 атомных процентов углерода и от 25 до 50 атомных процентов тугоплавкого металла, а слой оксида тугоплавкого металла, располагается поверх второго придающего цвет слоя.
15. Изделие по пункту 14, отличающееся тем, что темный цвет представлен такими цветами, как черный, темно-бронзовый или иссиня-черный цвет.
16. Изделие по пункту 14, отличающееся тем, что оксикарбид тугоплавкого металла первого придающего цвет слоя содержит 15 атомных процентов углерода и от 25 до 30 атомных процентов кислорода.
17. Изделие по пункту 14, отличающееся тем, что оксикарбид тугоплавкого металла второго придающего цвет слоя содержит 10 атомных процентов углерода и от 50 до 60 атомных процентов кислорода.
18. Изделие по пункту 14, отличающееся тем, что первый слой имеет темно-серый цвет, второй слой имеет темно-серый цвет, верхний слой имеет желтый цвет, а изделие в целом имеет черный, темно-бронзовый или иссиня-черный цвет.
19. Изделие по пункту 14, отличающееся тем, что первый слой толще второго, а также верхнего слоя.
20. Изделие, имеющее покрытие серо-голубого цвета, включающее подложку, на, по меньшей мере, части поверхности которой имеется многослойное покрытие, состоящее из следующих, расположенных по порядку слоев:
первый слой оксикарбида тугоплавкого металла, содержащий кислород в большей концентрации по сравнению с концентрацией содержащегося в нем углерода, отличающийся тем, что состав оксикарбида тугоплавкого металла первого придающего цвет слоя включает от 20 до 35 атомных процентов кислорода, от 10 до 20 атомных процентов углерода и от 50 до 70 атомных процентов тугоплавкого металла; второй придающий цвет слой, располагающийся поверх первого придающего цвет слоя; при этом второй придающий цвет слой включает слой оксикарбида тугоплавкого металла, содержащий кислород в большей концентрации по сравнению с концентрацией содержащегося в нем углерода; и
содержание кислорода во втором придающем цвет слое превышает содержание кислорода в первом придающем цвет слое; при этом состав оксикарбида тугоплавкого металла второго придающего цвет слоя включает от 40 до 65 атомных процентов кислорода, от 5 до 20 атомных процентов углерода и от 25 до 50 атомных процентов тугоплавкого металла.
21. Изделие по пункту 20, отличающееся тем, что оксикарбид тугоплавкого металла первого придающего цвет слоя содержит 15 атомных процентов углерода и от 25 до 30 атомных процентов кислорода.
22. Изделие по пункту 20, отличающееся тем, что оксикарбид тугоплавкого металла второго придающего цвет слоя содержит 10 атомных процентов углерода и от 50 до 60 атомных процентов кислорода.
23. Изделие, имеющее покрытие яркого синего цвета, включающее подложку, на, по меньшей мере, части поверхности которой имеется многослойное покрытие, состоящее из оксикарбида тугоплавкого металла первого придающего цвет слоя включает от 20 до 35 следующих, расположенных по порядку слоев:
первый слой оксикарбида тугоплавкого металла, содержащий кислород в большей концентрации по сравнению с концентрацией содержащегося в нем углерода, отличающийся тем, что состав атомных процентов кислорода, от 10 до 20 атомных процентов углерода и от 50 до 70 атомных процентов тугоплавкого металла;
второй придающий цвет слой, располагающийся поверх первого придающего цвет слоя, включает слой оксикарбида тугоплавкого металла, содержащий кислород в большей концентрации по сравнению с концентрацией содержащегося в нем углерода, в которой содержание кислорода больше, чем содержание углерода; при этом второй придающий цвет слой включает ряд чередующихся слоев; и
содержание кислорода во втором придающем цвет слое превышает содержание кислорода в первом придающем цвет слое; при этом состав оксикарбида тугоплавкого металла второго придающего цвет слоя включает от 40 до 65 атомных процентов кислорода, от 5 до 20 атомных процентов углерода и от 25 до 50 атомных процентов тугоплавкого металла, и
слой оксида тугоплавкого металла, располагается поверх второго придающего цвет слоя.
24. Изделие по пункту 23, отличающееся тем, что второй придающий цвет слой включает от 2 до 30 чередующихся слоев.
25. Изделие по пункту 23, отличающееся тем, что второй придающий цвет слой включает от 2 до 10 чередующихся слоев.
26. Изделие по пункту 23, отличающееся тем, что верхний оксидный слой включает ряд чередующихся слоев.
27. Изделие по пункту 23, отличающееся тем, что верхний слой включает от 2 до 10 чередующихся слоев.
28. Изделие по пункту 23, отличающееся тем, что оксикарбид тугоплавкого металла первого придающего цвет слоя содержит 15 атомных процентов углерода и от 25 до 30 атомных процентов кислорода.
29. Изделие по пункту 23, отличающееся тем, что оксикарбид тугоплавкого металла второго придающего цвет слоя содержит 10 атомных процентов углерода и от 50 до 60 атомных процентов кислорода.
30. Изделие по пункту 23, отличающееся тем, что толщина первого слоя превышает толщину чередующихся слоев, составляющих второй слой.
31. Изделие, имеющее покрытие яркого синего цвета, включающее подложку, на, по меньшей мере, части поверхности которой имеется многослойное покрытие, состоящее из следующих, расположенных по порядку слоев:
первый слой оксикарбида тугоплавкого металла, содержащий кислород в большей концентрации по сравнению с концентрацией содержащегося в нем углерода, отличающийся тем, что состав оксикарбида тугоплавкого металла первого придающего цвет слоя включает от 20 до 35 атомных процентов кислорода, от 10 до 20 атомных процентов углерода и от 50 до 70 атомных процентов тугоплавкого металла;
второй придающий цвет слой, располагающийся поверх первого придающего цвет слоя, отличающийся тем, что второй придающий цвет слой содержит оксид тугоплавкого металла.
32. Изделие по пункту 31, отличающееся тем, что оксикарбид тугоплавкого металла первого придающего цвет слоя содержит 15 атомных процентов углерода и от 25 до 30 атомных процентов кислорода.
33. Изделие по пункту 31, отличающееся тем, что толщина второго слоя составляет от 25 до 100 нм.